(57)【要約】【課題】  消臭剤を多層塗工とすることで、消臭効果（特に、足の臭い成分であるイソ吉草酸の吸着除去効果）に優れた消臭層が得られるようにする。【解決手段】  シリカ、アルミナ、金属酸化物で合成された多孔質珪酸塩鉱物をウレタン系樹脂エマルジョンに混合した塗工剤を多層塗工して得られた硫化水素ガスの除去効果に優れた消臭樹脂層を有するようにして、消臭効果（特に、足の臭い成分であるイソ吉草酸の吸着除去効果）に優れた多孔質珪酸塩鉱物を含む消臭性樹脂層を有する消臭ライナー紙が得られるようにしている。【選択図】        なし【特許請求の範囲】
【請求項１】
シリカ、アルミナ、金属酸化物で合成された多孔質珪酸塩鉱物をウレタン系樹脂エマルジョンに混合した塗工剤を多層塗工して得られた消臭性樹脂層を有することを特徴とする消臭ライナー紙。
【請求項２】
前記多孔質珪酸塩鉱物の平均粒径を、２．０〜５．０μｍの範囲に設定したことを特徴とする請求項１記載の消臭ライナー紙。
【請求項３】
前記各消臭性樹脂層の１層当たりの塗工量を、固形分換算で２．０〜６．０ｇ／ｍ2ｄｒｙとしたことを特徴とする請求項１および２のいずれか一項記載の消臭ライナー紙。
【請求項４】
前記消臭性樹脂層を、印刷機における印刷ユニットを用いて形成されるものとしたことを特徴とする請求項１、２および３のいずれか一項記載の消臭ライナー紙。
【発明の詳細な説明】
【技術分野】
【０００１】
本願発明は、臭気に対して優れたガス吸着効果があり、古紙リサイクル可能な消臭ライナー紙に関するものである。
【背景技術】
【０００２】
近年、臭気に対する関心は益々高まっており、旧来からの活性炭や多孔性無機物等の物理的吸着性物質や化学反応によって臭気物質を無臭化又は低臭化する化学的消臭物質の使用、又は芳香剤スプレーあるいは芳香剤ゲルによる臭気物質マスキング等によって対応されてきているが、これらはいずれも短期の消臭効果しか期待できなかった。
【０００３】
そこで、紙面に、珪素を主成分とするセラミック消臭剤を塗工することで消臭層を形成したものが提案されている（特許文献１参照）。また、紙面に、合成樹脂エマルジョンを主成分とする塗工剤に植物抽出消臭剤や光触媒消臭剤を含有したものを塗工することで消臭層を形成したものが提案されている（特許文献２参照）。
【０００４】
【特許文献１】特開２００３−５５８９６号公報。
【０００５】
【特許文献２】特開２００４−１２４２９０号公報。
【発明の開示】
【発明が解決しようとする課題】
【０００６】
ところが、塗工機により消臭層を形成する場合、通常単層塗工では塗工量が制限されるという難点があり、抄紙段階で消臭剤を内添することにより消臭層を形成する場合、消臭層が紙面表面に形成されないことがあり、消臭効果が不十分となるおそれがある。
【０００７】
本願発明者は、鋭意努力の結果、シリカ、アルミナ、金属酸化物で合成された多孔質珪酸塩鉱物をウレタン系樹脂エマルジョンに混合した塗工剤を多層塗工することにより、消臭効果（特に、足の臭い成分であるイソ吉草酸の吸着除去効果）に優れた消臭層が得られることに着目し、本願発明を完成するに至ったのである。
【０００８】
本願発明は、上記の点に鑑みてなされたもので、消臭剤を多層塗工とすることで、消臭効果（特に、足の臭い成分であるイソ吉草酸の吸着除去効果）に優れた消臭層が得られるようにすることを目的としている。
【課題を解決するための手段】
【０００９】
本願発明では、上記課題を解決するための第１の手段として、シリカ、アルミナ、金属酸化物で合成された多孔質珪酸塩鉱物をウレタン系樹脂エマルジョンに混合した塗工剤を多層塗工して得られた消臭性樹脂層を有するようにしている。
【００１０】
上記のようにしたことにより、消臭効果（特に、足の臭い成分であるイソ吉草酸の吸着除去効果）に優れた多孔質珪酸塩鉱物を含む消臭性樹脂層を有する消臭ライナー紙が得られることとなる。このようにして得られた消臭ライナー紙は、靴の中敷用として使用することで足の臭いの消臭に優れた効果を発揮する。また、この消臭ライナー紙を用いて、金属メッキ製品および樹脂加工製品、繊維加工製品を包装した場合、段ボールケースから発生する硫化水素ガスが多孔質珪酸塩鉱物に吸着除去され、金属メッキ製品および樹脂加工製品、繊維加工製品の変色を効果的に防止することができる。
【００１１】
本願発明の消臭ライナー紙において、前記多孔質珪酸塩鉱物の平均粒径を、２．０〜５．０μｍの範囲に設定することもできる。そのようにした場合、粒子間が密になり、吸着面積が大きくなるという作用効果が得られる点で望ましい。
【００１２】
また、本願発明の消臭ライナー紙において、前記消臭樹脂層の一層当たりの塗工量を、固形分換算で２．０〜６．０ｇ／ｍ2とすることもできる。そのようにした場合、消臭効果が安定している点で望ましい。
【００１３】
さらに、本願発明の消臭ライナー紙において、前記消臭樹脂層を、印刷機における印刷ユニットを用いて形成されるものとすることもできる。そのようにした場合、オンラインに塗工できるユニットを複数もっている印刷機を使用することで、１工程で多層塗工ができることとなり、生産性が大幅に向上する。しかも、印刷層と消臭樹脂層あるいは消臭樹脂層と防湿・耐油・防カビ・抗菌等の他機能を有する層とを１工程で同時に提供することもできる。
【発明の効果】
【００１４】
本願発明によれば、シリカ、アルミナ、金属酸化物で合成された多孔質珪酸塩鉱物をウレタン系樹脂エマルジョンに混合した塗工剤を多層塗工して得られた硫化水素ガスの除去効果に優れた消臭樹脂層を有するようにして、消臭効果（特に、足の臭い成分であるイソ吉草酸の吸着除去効果）に優れた多孔質珪酸塩鉱物を含む消臭性樹脂層を有する消臭ライナー紙が得られるようにしたので、このようにして得られた消臭ライナー紙は、靴の中敷用として使用することで足の臭いの消臭に優れた効果を発揮する。しかも、この消臭ライナー紙を用いて、金属メッキ製品および樹脂加工製品、繊維加工製品を包装した場合、段ボールケースから発生する硫化水素ガスが多孔質珪酸塩鉱物に吸着除去され、金属メッキ製品および樹脂加工製品、繊維加工製品の変色を効果的に防止することができるという効果もある。また、このようにして得られた消臭ライナー紙は、古紙リサイクルが可能となるという効果もある。
【発明を実施するための最良の形態】
【００１５】
以下、本願発明の好適な実施の形態について説明する。
【００１６】
本願発明の消臭ライナー紙は、シリカ、アルミナ（酸化アルミニウム）、金属酸化物（例えば、酸化亜鉛）で合成された多孔質珪酸塩鉱物をウレタン系樹脂エマルジョン（例えば、ＪＷ２２４アクワエコートＲＳメジウム：東洋インキ製造（株）製）に混合した塗工剤をジヤストＫライナー紙（大王製紙（株）製）に多層塗工（例えば、２層塗工）して得られた消臭樹脂層を有している。
【００１７】
上記多孔質珪酸塩鉱物としては、チャバザイト、モルデナイト、エリオナイト、ホージャサイト、クリノプチロライト、Ａ型ゼオライト、Ｘ型ゼオライト、Ｙ型ゼオライト、Ｌ型ゼオライト、オメガ型ゼオライト等の天然または合成のゼオライト、クリストバライト、セピオライト、モンモリロナイト、キシロタイル、ラフリナイト、パリゴルスカイト、アタパルジャイト、ハイドロタルサイト、ハイドロキシアパタイト等が採用できるが、ここでは、例えばライオナイトＳＦ：ライオン（株）製（シリカ、酸化亜鉛、酸化アルミニウムの中性粉体）が採用されており、その平均粒径は、２．０〜５．０μｍの範囲に設定するのが望ましい。そのようにした場合、粒子間が密になり、吸着面積が大きくなるという作用効果が得られる。
【００１８】
また、上記ウレタン系エマルジョンとしては、アデカボンタイターＨＵＸシリーズ：旭電化工業（株）製、ＪＷ２２４アクワエコートＲＳメジウム：東洋インキ製造（株）製等が採用できるが、ここでは、ＪＷ２２４アクワエコートＲＳメジウム：東洋インキ製造（株）製が採用されている。前記消臭樹脂層の一層当たりの塗工量は、固形分換算で２．０〜６．０ｇ／ｍ2ｄｒｙとするのが望ましい。そのようにした場合、消臭効果が安定するという作用効果が得られる点で望ましい。
【００１９】
上記のようにしたことにより、消臭効果（特に、足の臭い成分であるイソ吉草酸の吸着除去効果）に優れた多孔質珪酸塩鉱物を含む消臭性樹脂層を有する消臭ライナー紙が得られることとなる。靴の中敷用として使用することで足の臭いの消臭に優れた効果を発揮する。このようにして得られた消臭ライナー紙は、靴の中敷用として使用することで足の臭いの消臭に優れた効果を発揮する。また、この消臭ライナー紙を用いて、金属メッキ製品および樹脂加工製品、繊維加工製品を包装した場合、段ボールケースから発生する硫化水素ガスが多孔質珪酸塩鉱物に吸着除去され、金属メッキ製品および樹脂加工製品、繊維加工製品の変色を効果的に防止することができる。
【００２０】
ちなみに、塗工量について、硫化水素ガス吸着試験を行ったところ、下記表６の結果が得られた。
【００２１】
【表１】
2006257579.tif 000002
【００２２】
上記結果によれば、塗工量が多くなるほど硫化水素ガス吸着効果は高くなるが、塗工量が増えればコストもアップするため、コストと性能でバランスの良い固形分換算で２．０〜６．０ｇ／ｍ2ｄｒｙの塗工量とするのが望ましいことが分かる。
【００２３】
本願発明の消臭ライナー紙における消臭樹脂層は、印刷機における印刷ユニットを用いて形成される。そのようにした場合、オンラインに塗工できるユニットを複数もっている印刷機を使用することで、１工程で多層塗工ができることとなり、生産性が大幅に向上する。しかも、印刷層と消臭樹脂層あるいは消臭樹脂層と防湿・耐油・防カビ・抗菌等の他機能を有する層とを１工程で同時に提供することもできる。
【００２４】
次いで、本願発明品と市販の複数の比較品とにおけるイソ吉草酸の臭気除去試験を行ったところ、表２および図１に示す結果が得られた。
＜試験方法＞
各試験サンプル（２７ｃｍサイズの中敷）とイソ吉草酸１Ｌ（３０ｐｐｍ）をテドラーバッグに封入し、室温（２６．５℃）環境下に静置する。そして、静置３０分、１時間、３時間後のテドラーバッグ内のイソ吉草酸濃度を検知管で測定した。
【００２５】
【表２】
2006257579.tif 000003
【００２６】
上記試験結果によれば、３時間後のイソ吉草酸残留濃度の数値から、本願発明品は市販品と臭気除去性能に差がなく、靴の中敷用素材として十分に使用可能なことが分かる。
【００２７】
また、本願発明品とブランク（通常の段ボール紙）とにおけるイソ吉草酸の臭気除去試験を行ったところ、表３および図２に示す結果が得られた。試験方法は、試料（６５ｍｍ×６５ｍｍに裁断したもの）とイソ吉草酸１Ｌ（１００ｐｐｍ）をテドラーバッグに封入し、室温（２６．５℃）環境下に静置する。静置３０分後、１時間後、３時間後のテドラーバッグ内の硫化水素濃度を検知管で測定した。
【００２８】
【表３】
2006257579.tif 000004
【００２９】
また、本願発明品とブランク（通常の段ボール紙）とにおけるアンモニアの臭気除去試験を行ったところ、表４および図３に示す結果が得られた。試験方法は、前述したと同様であった。
【００３０】
【表４】
2006257579.tif 000005
【００３１】
また、本願発明品とブランク（通常の段ボール紙）とにおけるトリメチルアミンの臭気除去試験を行ったところ、表５および図４に示す結果が得られた。試験方法は、前述したと同様であった。
【００３２】
【表５】
2006257579.tif 000006
【００３３】
また、本願発明品とブランク（通常の段ボール紙）とにおける硫化水素の臭気除去試験を行ったところ、表６および図５に示す結果が得られた。試験方法は、試料（６５ｍｍ×６５ｍｍに裁断したもの）とイソ吉草酸１Ｌ（１５０ｐｐｍ）をテドラーバッグに封入し、室温（２６．５℃）環境下に静置する。静置３０分後、１時間後、３時間後のテドラーバッグ内の硫化水素濃度を検知管で測定した。
【００３４】
【表６】
2006257579.tif 000007
【００３５】
上記いずれの臭気除去試験においても、本願発明品が優れた臭気除去効果を発揮することは明らかである。
【図面の簡単な説明】
【００３６】
【図１】本願発明品と市販の複数の比較品とにおけるイソ吉草酸の臭気除去試験の結果を示す特性図である。
【図２】本願発明品におけるイソ吉草酸の臭気除去試験の結果を示す特性図である。
【図３】本願発明品におけるアンモニアの臭気除去試験の結果を示す特性図である。
【図４】本願発明品におけるトリメチルアミンの臭気除去試験の結果を示す特性図である。
【図５】本願発明品における硫化水素の臭気除去試験の結果を示す特性図である。
【図１】
2006257579.tif 000008
【図２】
2006257579.tif 000009
【図３】
2006257579.tif 000010
【図４】
2006257579.tif 000011
【図５】
2006257579.tif 000012